【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
色材と、分散剤と、溶剤とを含有する色材分散液であって、
前記色材が、Ｃ．Ｉ．ピグメントグリーン５９、及び黄色色材を含み、
当該黄色色材が、下記一般式（ｉ）で表されるアゾ化合物及びそれの互変異性構造のアゾ化合物のモノ、ジ、トリおよびテトラアニオンからなる群から選択される少なくとも１種のアニオンとＣｄ，Ｃｏ，Ａｌ，Ｃｒ，Ｓｎ，Ｐｂ、Ｚｎ，Ｆｅ，Ｎｉ，ＣｕおよびＭｎからなる群から選択される少なくとも２種の金属のイオンと、下記一般式（ｉｉ）で表される化合物とを含む黄色色材を含む少なくとも１種の黄色色材であり、
前記黄色色材において、前記少なくとも２種の金属のイオンとして、ＮｉとＺｎ、又は、ＮｉとＣｕを含み、
前記分散剤が、下記一般式（Ｉ）で表される構成単位を有する重合体である、
カラーフィルタ用色材分散液。
【化１】
2017003995.tif 000001
（上記一般式（ｉ）中、Ｒはそれぞれ独立して、−ＯＨ、−ＮＨ２、−ＮＨ−ＣＮ、アシルアミノ、アルキルアミノまたはアリールアミノであり、Ｒ’はそれぞれ独立して、−ＯＨまたは−ＮＨ２である。
一般式（ｉｉ）中、Ｒ”はそれぞれ独立して、水素原子又はアルキル基である。）
【化２】
2017003995.tif 000002
（一般式（Ｉ）中、Ｒ１は水素原子又はメチル基、Ａは、２価の連結基、Ｒ２及びＲ３は、それぞれ独立して、水素原子、又はヘテロ原子を含んでもよい炭化水素基を表し、Ｒ２及びＲ３が互いに結合して環構造を形成してもよい。）
【請求項２】
前記Ｃ．Ｉ．ピグメントグリーン５９が、前記色材中に、５〜９５質量％含有する、請求項１に記載のカラーフィルタ用色材分散液。
【請求項３】
前記黄色色材において、前記少なくとも２種の金属のイオンとして、ＮｉとＺｎとを、Ｎｉ：Ｚｎ＝９０：１０〜１０：９０のモル比で含むか、ＮｉとＣｕとを、Ｎｉ：Ｃｕ＝９７：３〜１０：９０のモル比で含む、請求項１又は２に記載のカラーフィルタ用色材分散液。
【請求項４】
前記色材が、更に、Ｃ．Ｉ．ピグメントグリーン５８及びＣ．Ｉ．ピグメントグリーン７の少なくとも１種を含む、請求項１〜３のいずれか１項に記載のカラーフィルタ用色材分散液。
【請求項５】
色材と、分散剤と、アルカリ可溶性樹脂と、多官能モノマーと、光開始剤と、溶剤とを含有するカラーフィルタ用感光性着色樹脂組成物であって、
前記色材が、Ｃ．Ｉ．ピグメントグリーン５９、及び黄色色材を含み、
当該黄色色材が、下記一般式（ｉ）で表されるアゾ化合物及びそれの互変異性構造のアゾ化合物のモノ、ジ、トリおよびテトラアニオンからなる群から選択される少なくとも１種のアニオンとＣｄ，Ｃｏ，Ａｌ，Ｃｒ，Ｓｎ，Ｐｂ、Ｚｎ，Ｆｅ，Ｎｉ，ＣｕおよびＭｎからなる群から選択される少なくとも２種の金属のイオンと、下記一般式（ｉｉ）で表される化合物とを含む黄色色材を含む少なくとも１種の黄色色材であり、
前記黄色色材において、前記少なくとも２種の金属のイオンとして、ＮｉとＺｎ、又は、ＮｉとＣｕを含み、
前記分散剤が、下記一般式（Ｉ）で表される構成単位を有する重合体である、
カラーフィルタ用感光性着色樹脂組成物。
【化３】
2017003995.tif 000003
（上記一般式（ｉ）中、Ｒはそれぞれ独立して、−ＯＨ、−ＮＨ２、−ＮＨ−ＣＮ、アシルアミノ、アルキルアミノまたはアリールアミノであり、Ｒ’はそれぞれ独立して、−ＯＨまたは−ＮＨ２である。
一般式（ｉｉ）中、Ｒ”はそれぞれ独立して、水素原子又はアルキル基である。）
【化４】
2017003995.tif 000004
（一般式（Ｉ）中、Ｒ１は水素原子又はメチル基、Ａは、２価の連結基、Ｒ２及びＲ３は、それぞれ独立して、水素原子、又はヘテロ原子を含んでもよい炭化水素基を表し、Ｒ２及びＲ３が互いに結合して環構造を形成してもよい。）
【請求項６】
前記Ｃ．Ｉ．ピグメントグリーン５９が、前記色材中に、５〜９５質量％含有する、請求項５に記載のカラーフィルタ用感光性着色樹脂組成物。
【請求項７】
前記黄色色材において、前記少なくとも２種の金属のイオンとして、ＮｉとＺｎとを、Ｎｉ：Ｚｎ＝９０：１０〜１０：９０のモル比で含むか、ＮｉとＣｕとを、Ｎｉ：Ｃｕ＝９７：３〜１０：９０のモル比で含む、請求項５又は６に記載のカラーフィルタ用感光性着色樹脂組成物。
【請求項８】
前記色材が、更に、Ｃ．Ｉ．ピグメントグリーン５８及びＣ．Ｉ．ピグメントグリーン７の少なくとも１種を含む、請求項５〜７のいずれか１項に記載のカラーフィルタ用感光性着色樹脂組成物。
【請求項９】
更に、メルカプト化合物を含有する、請求項５〜８のいずれか１項に記載のカラーフィルタ用感光性着色樹脂組成物。
【請求項１０】
前記光開始剤としてオキシムエステル系光開始剤を含み、更に、メルカプト化合物を含有する、請求項５〜９のいずれか１項に記載のカラーフィルタ用感光性着色樹脂組成物。
【請求項１１】
前記溶剤が、第１溶剤として沸点が１５０℃未満の溶剤と、
第２溶剤として、アルコール性水酸基を有する溶剤を全溶剤中０．１質量％以上１０質量％以下含有するか、或いは、
第２溶剤として、沸点１５０℃以上の溶剤を全溶剤中３質量％以上４０質量％以下含有する、請求項５〜１０のいずれか１項に記載のカラーフィルタ用感光性着色樹脂組成物。
【請求項１２】
Ｃ光源を使用して測色したＪＩＳ  Ｚ８７０１のＸＹＺ表色系における色度座標が、ｘ＝０．１８０〜０．３３０、ｙ＝０．５００〜０．７５０の範囲にある硬化膜を形成可能な、請求項５〜１１のいずれか１項に記載のカラーフィルタ用感光性着色樹脂組成物。
【請求項１３】
透明基板と、当該透明基板上に設けられた着色層とを少なくとも備えるカラーフィルタであって、当該着色層の少なくとも１つが請求項５〜１２のいずれか１項にカラーフィルタ用感光性着色樹脂組成物の硬化物である着色層を有することを特徴とするカラーフィルタ。
【請求項１４】
前記請求項１３に記載のカラーフィルタを有することを特徴とする表示装置。
【手続補正２】
【補正対象書類名】明細書
【補正対象項目名】０２２２
【補正方法】変更
【補正の内容】
【０２２２】
（参考例１）
（１）色材分散液Ｇ１の製造  
分散剤として合成例１の分散剤ａ溶液を６．２２質量部、色材としてＣ．Ｉ．ピグメントグリーン５９（ＰＧ５９、商品名ＦＡＳＴＯＧＥＮ  ＧＲＥＥＮ  Ｃ１００  ＤＩＣ（株）製）を５．３３質量部及びＣ．Ｉ．ピグメントイエロー１３８（ＰＹ１３８、商品名：クロモファインエロー６２０６ＥＣ、大日精化工業株式会社製）を７．６７質量部、合成例９で得られたアルカリ可溶性樹脂Ａ溶液を１４．５９質量部、ＰＧＭＥＡを６６．２０質量部、粒径２．０ｍｍジルコニアビーズ１００質量部をマヨネーズビンに入れ、予備解砕としてペイントシェーカー（浅田鉄工（株）製）にて１時間振とうし、次いで粒径２．０ｍｍジルコニアビーズを取り出し、粒径０．１ｍｍのジルコニアビーズ２００質量部を加えて、同様に本解砕としてペイントシェーカーにて４時間分散を行い、色材分散液Ｇ１を得た。
【手続補正３】
【補正対象書類名】明細書
【補正対象項目名】０２２４
【補正方法】変更
【補正の内容】
【０２２４】
（参考例２〜１０、比較例１〜５）
（１）色材分散液Ｇ２〜Ｇ１０、ＣＧ１〜ＣＧ５の製造
参考例１の（１）において、それぞれ表２に示すように、分散剤ａ溶液の代わりに、分散剤の種類と使用量を固形分が同じ質量部となるように変更し、比較例１〜３においては色材を変更し、合計が１００質量部になるようＰＧＭＥＡ量を調整した以外は、参考例１の（１）と同様にして、色材分散液Ｇ２〜Ｇ１０、ＣＧ１〜ＣＧ５を得た。
（２）カラーフィルタ用感光性着色樹脂組成物Ｇ２〜Ｇ１０、ＣＧ１〜ＣＧ５の製造
参考例２〜１０及び比較例１〜５では、参考例１の（２）における色材分散液Ｇ１の代わりにそれぞれ上記色材分散液Ｇ２〜Ｇ１０、ＣＧ１〜ＣＧ５を用いて膜厚を２．３５μｍとするために前記Ｐ／Ｖ比がそれぞれ表２に示した値となるようにアルカリ可溶性樹脂の量を調整した以外は、参考例１の（２）と同様にして、カラーフィルタ用感光性着色樹脂組成物Ｇ２〜Ｇ１０、ＣＧ１〜ＣＧ５を得た。
（３）着色層の形成
参考例１の（３）において、感光性着色樹脂組成物Ｇ１の代わりに、それぞれ上記感光性着色樹脂組成物Ｇ２〜Ｇ１０、ＣＧ１〜ＣＧ５を用いた以外は、参考例１の（３）と同様にして、着色層Ｇ２〜Ｇ１０、ＣＧ１〜ＣＧ５を得た。
【手続補正４】
【補正対象書類名】明細書
【補正対象項目名】０２２５
【補正方法】変更
【補正の内容】
【０２２５】
（参考例１１〜１４）
（１）カラーフィルタ用感光性着色樹脂組成物Ｇ１１〜Ｇ１４の製造
参考例１１〜１２では、参考例１の（２）における色材分散液Ｇ１の代わりに上記色材分散液Ｇ２を用い、更に光開始剤について表２に示すように、ＮＣＩ８３１：オキシムエステル系光開始剤（アデカアークルズＮＣＩ−８３１、ＡＤＥＡＫＡ製）０．０２質量部の代わりに、ＴＲ−ＰＢＧ：オキシムエステル系光開始剤（ＴＲ−ＰＢＧ−３０４、常州強力電子新材料社製）０．０２質量部、又はＯＸＥ０３：オキシムエステル系光開始剤（イルガキュアＯＸＥ−０３、ＢＡＳＦ製）０．０２質量部を用いた以外は、参考例１の（２）と同様にして、カラーフィルタ用感光性着色樹脂組成物Ｇ１１〜１２を得た。
また、参考例１３では、参考例１の（２）における色材分散液Ｇ１の代わりに上記色材分散液Ｇ２を用い、更に、参考例１の（２）におけるエタノン，１−［９−エチル−６−（２−メチルベンゾイル）−９Ｈ−カルバゾール−３−イル］−，１−（Ｏ−アセチルオキシム）０．０２質量部を用いず、２−メチル−１−（４−メチルチオフェニル）−２−モルフォリノプロパン−１−オン（光開始剤：商品名イルガキュア９０７、（株）ＢＡＳＦ製）０．１０質量部、及び２−ベンジル−２−ジメチルアミノ−１−（４−モルフォリノフェニル）−ブタノン−１（光開始剤：商品名イルガキュア３６９、ＢＡＳＦ製）０．０５質量部に変更した以外は、参考例１の（２）と同様にして、カラーフィルタ用感光性着色樹脂組成物Ｇ１３を得た。
また、参考例１４では、参考例１の（２）における色材分散液Ｇ１の代わりに上記色材分散液Ｇ２を用い、更にアルカリ可溶性樹脂として合成例９で得られたアルカリ可溶性樹脂Ａ溶液の代わりに、アルカリ可溶性樹脂Ｉ溶液（カルド構造を含むカルボキシ基を有するエポキシ（メタ）アクリレート樹脂、品番ＩＮＲ−１６Ｍ  ナガセケムテック（株）製）に変更して、固形分が同じ質量部となるように使用量を調整して用いた以外は、参考例１の（２）と同様にして、カラーフィルタ用感光性着色樹脂組成物Ｇ１４を得た。
（３）着色層の形成
参考例１の（３）において、感光性着色樹脂組成物Ｇ１の代わりに、それぞれ上記感光性着色樹脂組成物Ｇ１１〜Ｇ１４を用いた以外は、参考例１の（３）と同様にして、着色層Ｇ１１〜Ｇ１４を得た。
【手続補正５】
【補正対象書類名】明細書
【補正対象項目名】０２２６
【補正方法】変更
【補正の内容】
【０２２６】
【表２】
2017003995.tif 000005
【手続補正６】
【補正対象書類名】明細書
【補正対象項目名】０２２８
【補正方法】変更
【補正の内容】
【０２２８】
（参考例１５〜１９、実施例２０、比較例６〜８）
（１）色材分散液Ｇ１５〜Ｇ２０、ＣＧ６〜ＣＧ８の製造
参考例１の（１）において、それぞれ表３に示すように、色材の種類と使用量を変更し、更に、分散剤の種類と使用量を固形分が同じ質量部となるように変更し、合計が１００質量部になるようＰＧＭＥＡ量を調整した以外は、参考例１の（１）と同様にして、色材分散液Ｇ１５〜Ｇ２０、ＣＧ６〜ＣＧ８を得た。
（２）カラーフィルタ用感光性着色樹脂組成物Ｇ１５〜Ｇ２０、ＣＧ６〜ＣＧ８の製造
参考例１の（２）における色材分散液Ｇ１の代わりにそれぞれ上記色材分散液Ｇ１５〜Ｇ２０、ＣＧ６〜ＣＧ８を用いて膜厚を２．８μｍとするために前記Ｐ／Ｖ比がそれぞれ表３に示した値となるようにアルカリ可溶性樹脂の量を調整した以外は、参考例１の（２）と同様にして、カラーフィルタ用感光性着色樹脂組成物Ｇ１５〜Ｇ２０、ＣＧ６〜ＣＧ８を得た。
（３）着色層の形成
参考例１の（３）において、感光性着色樹脂組成物Ｇ１の代わりに、それぞれ上記感光性着色樹脂組成物Ｇ１５〜Ｇ２０、ＣＧ６〜ＣＧ８を用いた以外は、参考例１の（３）と同様にして、着色層Ｇ１５〜Ｇ２０、ＣＧ６〜ＣＧ８を得た。なお、色材としてＰＧ５８を用いた比較例８では、Ｃ光源でｙ＝０．６１０、ｘ＝０．２１０という色度は実現できなかった。
【手続補正７】
【補正対象書類名】明細書
【補正対象項目名】０２２９
【補正方法】変更
【補正の内容】
【０２２９】
【表３】
2017003995.tif 000006
ここで、表中各略号は、以下の通りである。
Ｙ１５０：Ｃ．Ｉ．ピグメントイエロー１５０（商品名：ＬＥＶＡＳＣＲＥＥＮ  ＹＥＬＬＯＷ  Ｇ０４、ランクセス株式会社製）
Ｎｉ−ａｚｏ−１：合成例１７のＡｚｏ誘導体１
【手続補正８】
【補正対象書類名】明細書
【補正対象項目名】０２３０
【補正方法】変更
【補正の内容】
【０２３０】
（参考例２１〜２５、比較例９）
（１）色材分散液Ｇ２１〜Ｇ２５、ＣＧ９の製造
参考例１の（１）において、それぞれ表４に示すように、色材の種類と使用量を変更し、更に、分散剤の種類と使用量を固形分が同じ質量部となるように変更し、合計が１００質量部になるようＰＧＭＥＡ量を調整した以外は、参考例１の（１）と同様にして、色材分散液Ｇ２１〜Ｇ２５、ＣＧ９を得た。
（２）カラーフィルタ用感光性着色樹脂組成物Ｇ２１〜Ｇ２５、ＣＧ９の製造
参考例１の（２）における色材分散液Ｇ１の代わりにそれぞれ上記色材分散液Ｇ２１〜Ｇ２５、ＣＧ９を用いて膜厚を２．８μｍとするために前記Ｐ／Ｖ比がそれぞれ表４に示した値となるようにアルカリ可溶性樹脂の量を調整した以外は、参考例１の（２）と同様にして、カラーフィルタ用感光性着色樹脂組成物Ｇ２１〜Ｇ２５、ＣＧ９を得た。
（３）着色層の形成
参考例１の（３）において、感光性着色樹脂組成物Ｇ１の代わりに、それぞれ上記感光性着色樹脂組成物Ｇ２１〜Ｇ２５、ＣＧ９を用いた以外は、参考例１の（３）と同様にして、着色層Ｇ２１〜Ｇ２５、ＣＧ９を得た。なお、色材としてＰＧ５８を用いた比較例９では、Ｃ光源でｙ＝０．６２６、ｘ＝０．２０５という色度は実現できなかった。
【手続補正９】
【補正対象書類名】明細書
【補正対象項目名】０２３１
【補正方法】変更
【補正の内容】
【０２３１】
【表４】
2017003995.tif 000007
ここで、表中各略号は、以下の通りである。
Ｙ１８５：Ｃ．Ｉ．ピグメントイエロー１８５（商品名：Ｐａｌｉｏｔｏｌ（登録商標）Ｙｅｌｌｏｗ  Ｄ１１５５、ＢＡＳＦ株式会社製）
【手続補正１０】
【補正対象書類名】明細書
【補正対象項目名】０２３２
【補正方法】変更
【補正の内容】
【０２３２】
（参考例２６〜２８、比較例１０）
（１）色材分散液Ｇ２６〜Ｇ２８、ＣＧ１０の製造
参考例１の（１）において、それぞれ表５に示すように、色材の種類と使用量を変更し、更に、分散剤の種類と使用量を固形分が同じ質量部となるように変更し、合計が１００質量部になるようＰＧＭＥＡ量を調整した以外は、参考例１の（１）と同様にして、色材分散液Ｇ２６〜Ｇ２８、ＣＧ１０を得た。
（２）カラーフィルタ用感光性着色樹脂組成物Ｇ２６〜Ｇ２８、ＣＧ１０の製造
参考例１の（２）における色材分散液Ｇ１の代わりにそれぞれ上記色材分散液Ｇ２６〜Ｇ２８、ＣＧ１０を用いて膜厚を３．３μｍとするために前記Ｐ／Ｖ比がそれぞれ表５に示した値となるようにアルカリ可溶性樹脂の量を調整した以外は、参考例１の（２）と同様にして、カラーフィルタ用感光性着色樹脂組成物Ｇ２６〜Ｇ２８、ＣＧ１０を得た。
（３）着色層の形成
参考例１の（３）において、感光性着色樹脂組成物Ｇ１の代わりに、それぞれ上記感光性着色樹脂組成物Ｇ２６〜Ｇ２８、ＣＧ１０を用いた以外は、参考例１の（３）と同様にして、着色層Ｇ２６〜Ｇ２８、ＣＧ１０を得た。
【手続補正１１】
【補正対象書類名】明細書
【補正対象項目名】０２３３
【補正方法】変更
【補正の内容】
【０２３３】
【表５】
2017003995.tif 000008
【手続補正１２】
【補正対象書類名】明細書
【補正対象項目名】０２３４
【補正方法】変更
【補正の内容】
【０２３４】
（参考例２９〜３１、比較例１１）
（１）色材分散液Ｇ２９〜Ｇ３１、ＣＧ１１の製造
参考例１の（１）において、それぞれ表６に示すように、色材の種類と使用量を変更し、更に、分散剤の種類と使用量を固形分が同じ質量部となるように変更し、合計が１００質量部になるようＰＧＭＥＡ量を調整した以外は、参考例１の（１）と同様にして、色材分散液Ｇ２９〜Ｇ３１、ＣＧ１１を得た。
（２）カラーフィルタ用感光性着色樹脂組成物Ｇ２９〜Ｇ３１、ＣＧ１１の製造
参考例１の（２）における色材分散液Ｇ１の代わりにそれぞれ上記色材分散液Ｇ２９〜Ｇ３１、ＣＧ１１を用いて膜厚を３．３μｍとするために前記Ｐ／Ｖ比がそれぞれ表６に示した値となるようにアルカリ可溶性樹脂の量を調整した以外は、参考例１の（２）と同様にして、カラーフィルタ用感光性着色樹脂組成物Ｇ２９〜Ｇ３１、ＣＧ１１を得た。
（３）着色層の形成
参考例１の（３）において、感光性着色樹脂組成物Ｇ１の代わりに、それぞれ上記感光性着色樹脂組成物Ｇ２９〜Ｇ３１、ＣＧ１１を用いた以外は、参考例１の（３）と同様にして、着色層Ｇ２９〜Ｇ３１、ＣＧ１１を得た。
【手続補正１３】
【補正対象書類名】明細書
【補正対象項目名】０２３５
【補正方法】変更
【補正の内容】
【０２３５】
【表６】
2017003995.tif 000009
【手続補正１４】
【補正対象書類名】明細書
【補正対象項目名】０２３６
【補正方法】変更
【補正の内容】
【０２３６】
（参考例３２）
（１）色材分散液の製造  
分散剤として合成例２の分散剤ｂ溶液を６．２２質量部、色材としてＣ．Ｉ．ピグメントグリーン５９（ＰＧ５９、商品名ＦＡＳＴＯＧＥＮ  ＧＲＥＥＮ  Ｃ１００  ＤＩＣ（株）製）を１３質量部、合成例９で得られたアルカリ可溶性樹脂Ａ溶液を１４．５９質量部、ＰＧＭＥＡを６６．２０質量部、粒径２．０ｍｍジルコニアビーズ１００質量部をマヨネーズビンに入れ、予備解砕としてペイントシェーカー（浅田鉄工（株）製）にて１時間振とうし、次いで粒径２．０ｍｍジルコニアビーズを取り出し、粒径０．１ｍｍのジルコニアビーズ２００質量部を加えて、同様に本解砕としてペイントシェーカーにて４時間分散を行い、緑色色材分散液ｇを得た。
分散剤として合成例２の分散剤ｂ溶液を６．２２質量部、色材としてＣ．Ｉ．ピグメントイエロー１３８（ＰＹ１３８、商品名：クロモファインエロー６２０６ＥＣ、大日精化工業株式会社製）を１３質量部、合成例９で得られたアルカリ可溶性樹脂Ａ溶液を１４．５９質量部、ＰＧＭＥＡを６６．２０質量部、粒径２．０ｍｍジルコニアビーズ１００質量部をマヨネーズビンに入れ、予備解砕としてペイントシェーカー（浅田鉄工（株）製）にて１時間振とうし、次いで粒径２．０ｍｍジルコニアビーズを取り出し、粒径０．１ｍｍのジルコニアビーズ２００質量部を加えて、同様に本解砕としてペイントシェーカーにて４時間分散を行い、黄色色材分散液ｙを得た。
【手続補正１５】
【補正対象書類名】明細書
【補正対象項目名】０２３７
【補正方法】変更
【補正の内容】
【０２３７】
（２）カラーフィルタ用感光性着色樹脂組成物Ｇ３２の製造
上記（１）で得られた緑色色材分散液ｇを４．６７質量部、黄色色材分散液ｙを６．７３質量部、合成例９で得られたアルカリ可溶性樹脂Ａ溶液を０．６４質量部、多官能モノマー（商品名アロニックスＭ−４０３、東亞合成（株）社製）を０．６０質量部、２−メチル−１−（４−メチルチオフェニル）−２−モルフォリノプロパン−１−オン（光開始剤：商品名イルガキュア９０７、（株）ＢＡＳＦ製）を０．０９質量部、２−ベンジル−２−ジメチルアミノ−１−（４−モルフォリノフェニル）−ブタノン−１（光開始剤：商品名イルガキュア３６９、ＢＡＳＦ製）を０．０４質量部、エタノン，１−［９−エチル−６−（２−メチルベンゾイル）−９Ｈ−カルバゾール−３−イル］−，１−（Ｏ−アセチルオキシム）（光開始剤：商品名アデカアークルズＮＣＩ−８３１、ＡＤＥＫＡ社製）を０．０２質量部、フッ素系界面活性剤（商品名メガファックＦ５５９、ＤＩＣ（株）製）を０．０７質量部、ＰＧＭＥＡを７．１４質量部加え、カラーフィルタ用感光性着色樹脂組成物Ｇ３２を得た。
（３）着色層の形成
参考例１の（３）において、感光性着色樹脂組成物Ｇ１の代わりに、上記感光性着色樹脂組成物Ｇ３２を用いた以外は、参考例１の（３）と同様にして、着色層Ｇ３２を得た。
得られたカラーフィルタ用感光性着色樹脂組成物Ｇ３２は、参考例２のカラーフィルタ用感光性着色樹脂組成物Ｇ２と同じ組成となっており、カラーフィルタ用感光性着色樹脂組成物Ｇ３２及び着色層Ｇ３２の評価結果は、カラーフィルタ用感光性着色樹脂組成物Ｇ２及び着色層Ｇ２の評価結果と同じになった。
【手続補正１６】
【補正対象書類名】明細書
【補正対象項目名】０２３８
【補正方法】変更
【補正の内容】
【０２３８】
（実施例３３、３５〜３７、参考例３４）
（１）色材分散液Ｇ３３〜Ｇ３７の製造
参考例１の（１）において、それぞれ表７に示すように、色材の種類と使用量を変更し、更に、分散剤の種類と使用量を固形分が同じ質量部となるように変更し、合計が１００質量部になるようＰＧＭＥＡ量を調整した以外は、参考例１の（１）と同様にして、色材分散液Ｇ３３〜Ｇ３７を得た。
（２）カラーフィルタ用感光性着色樹脂組成物Ｇ３３〜Ｇ３７の製造
参考例１の（２）における色材分散液Ｇ１の代わりにそれぞれ上記色材分散液Ｇ３３〜Ｇ３７を用い、更に、メルカプト化合物Ａ（ペンタエリスリトールテトラキス（３−メルカプトプロピオネート））を０．０３質量部添加し、参考例３４、実施例３５〜３７においては、更にアルカリ可溶性樹脂Ａ溶液の代わりにアルカリ可溶性樹脂Ｂ溶液を用い、更に溶剤を表７に記載のものに変更して膜厚を２．３５μｍとするために前記Ｐ／Ｖ比がそれぞれ表７に示した値となるようにアルカリ可溶性樹脂の量を調整した以外は、参考例１の（２）と同様にして、カラーフィルタ用感光性着色樹脂組成物Ｇ３３〜Ｇ３７を得た。
（３）着色層の形成
参考例１の（３）において、感光性着色樹脂組成物Ｇ１の代わりに、それぞれ上記感光性着色樹脂組成物Ｇ３３〜Ｇ３７を用いた以外は、参考例１の（３）と同様にして、着色層Ｇ３３〜Ｇ３７を得た。
【手続補正１７】
【補正対象書類名】明細書
【補正対象項目名】０２３９
【補正方法】変更
【補正の内容】
【０２３９】
【表７】
2017003995.tif 000010
ここで、表中各略号は、以下の通りである。
Ｎｉ−ａｚｏ−１：合成例１７のＡｚｏ誘導体１
Ｎｉ−ａｚｏ−２：合成例１８のＡｚｏ誘導体２
Ｎｉ−ａｚｏ−３：合成例１９のＡｚｏ誘導体３
Ｎｉ−ａｚｏ−４：合成例２０のＡｚｏ誘導体４
ＣＨＭＡ：シクロヘキシルメタクリレート
溶剤Ａ：プロピレングリコールモノメチルエーテルアセテート（ＰＧＭＥＡ）
溶剤Ｂ：３−メトキシ−３−メチル−１−ブチルアセテート
メルカプト化合物Ａ：ペンタエリスリトールテトラキス（３−メルカプトプロピオネート）
【手続補正１８】
【補正対象書類名】明細書
【補正対象項目名】０２４０
【補正方法】変更
【補正の内容】
【０２４０】
（実施例３８〜５５）
（１）カラーフィルタ用感光性着色樹脂組成物Ｇ３８〜Ｇ５５の製造
実施例３８〜４９及び５５では、実施例３３において、アルカリ可溶性樹脂Ａ溶液の代わりに、それぞれ表８に示すアルカリ樹脂Ｂ〜Ｈ溶液を用い、且つ、実施例３８〜４９では、更に溶剤を表８に記載のものに変更して膜厚を２．３５μｍとするために前記Ｐ／Ｖ比がそれぞれ表８に示した値となるようにアルカリ可溶性樹脂の量を調整した以外は、実施例３３の（２）と同様にして、カラーフィルタ用感光性着色樹脂組成物Ｇ３８〜Ｇ４９及びＧ５５を得た。
また、実施例５０では、実施例３３において、光開始剤としてＩＲＧ９０７：３級アミン構造を有する光開始剤（イルガキュア９０７、ＢＡＳＦ製）を０．０９質量部、ＩＲＧ３６９：３級アミン構造を有する光開始剤（イルガキュア３６９、ＢＡＳＦ製）を０．０４質量部、ＮＣＩ８３１：オキシムエステル系光開始剤（アデカアークルズＮＣＩ−８３１、ＡＤＥＡＫＡ製）を０．０２質量部用いる代わりに、ＴＲ−ＰＢＧ：オキシムエステル系光開始剤（ＴＲ−ＰＢＧ−３０４、常州強力電子新材料社製）０．８質量部を用いて膜厚を２．３５μｍとするために前記Ｐ／Ｖ比がそれぞれ表８に示した値となるようにアルカリ可溶性樹脂の量を調整した以外は、実施例３３の（２）と同様にして、カラーフィルタ用感光性着色樹脂組成物Ｇ５０を得た。
実施例５１〜５２では、実施例４３において光開始剤を、表８に示すように、ＮＣＩ８３１：オキシムエステル系光開始剤（アデカアークルズＮＣＩ−８３１、ＡＤＥＡＫＡ製）０．０２質量部の代わりに、ＮＣＩ９３０：オキシムエステル系光開始剤（アデカアークルズＮＣＩ−９３０、ＡＤＥＡＫＡ製）０．０２質量部、又はＯＸＥ０４：オキシムエステル系光開始剤（イルガキュアＯＸＥ−０４、ＢＡＳＦ製）０．０２質量部を用いて膜厚を２．３５μｍとするために前記Ｐ／Ｖ比がそれぞれ表８に示した値となるようにアルカリ可溶性樹脂の量を調整した以外は、実施例４３の（２）と同様にして、カラーフィルタ用感光性着色樹脂組成物Ｇ５１及びＧ５２を得た。
また、実施例５３では、実施例４３において光開始剤を、ＮＣＩ８３１を用いず、ＩＲＧ９０７：３級アミン構造を有する光開始剤（イルガキュア９０７、ＢＡＳＦ製）０．１８質量部、及び２−ベンジル−２−ジメチルアミノ−１−（４−モルフォリノフェニル）−ブタノン−１（光開始剤：商品名イルガキュア３６９、ＢＡＳＦ製）０．０９質量部に変更して膜厚を２．３５μｍとするために前記Ｐ／Ｖ比がそれぞれ表８に示した値となるようにアルカリ可溶性樹脂の量を調整した以外は、実施例４３の（２）と同様にして、カラーフィルタ用感光性着色樹脂組成物Ｇ５３を得た。
また、実施例５４では、実施例４３においてメルカプト化合物Ａの代わりに、メルカプト化合物Ｂ（ペンタエリスリトールテトラキス（３−メルカプトブチレート））を同量用いて膜厚を２．３５μｍとするために前記Ｐ／Ｖ比がそれぞれ表８に示した値となるようにアルカリ可溶性樹脂の量を調整した以外は、実施例４３の（２）と同様にして、カラーフィルタ用感光性着色樹脂組成物Ｇ５４を得た。
（２）着色層の形成
参考例１の（３）において、感光性着色樹脂組成物Ｇ１の代わりに、それぞれ上記感光性着色樹脂組成物Ｇ３８〜Ｇ５５を用いた以外は、参考例１の（３）と同様にして、着色層Ｇ３８〜Ｇ５５を得た。
【手続補正１９】
【補正対象書類名】明細書
【補正対象項目名】０２５２
【補正方法】変更
【補正の内容】
【０２５２】
表２より、ＰＧ５９に、黄色色材ＰＹ１３８と、一般式（Ｉ）で表される構成単位を有する重合体である分散剤を組み合わせた参考例１〜１４のカラーフィルタ用感光性着色樹脂組成物は、ｙ＝０．５７０の時に、ｘ＝０．２６０の領域を表示可能でありながら、表示不良の発生が抑制され、高輝度な着色層を形成可能であることが明らかにされた。また、ＰＧ５９に、黄色色材ＰＹ１３８と、一般式（Ｉ）で表される構成単位を有する重合体である分散剤を組み合わせた参考例１〜１４のカラーフィルタ用感光性着色樹脂組成物は、色材分散安定性が良好であり、コントラストに優れ、溶剤再溶解性に優れ、更に現像残渣の発生が抑制されるものであることが明らかにされた。
中でも、分散剤として、前記一般式（Ｉ）で表される構成単位を含むＡブロックとカルボキシ基含有モノマー由来の構成単位を含み親溶剤性を有するＢブロックとを含有するブロック共重合体、又は当該一般式（Ｉ）で表される構成単位が有する窒素部位の少なくとも一部と塩を形成した塩型ブロック共重合体であって、当該分散剤の酸価が１ｍｇＫＯＨ／ｇ以上１８ｍｇＫＯＨ／ｇ以下で、当該分散剤のガラス転移温度が３０℃以上である分散剤を用いた参考例２、４、８、１１〜１４では、特に現像残渣の発生が抑制され、且つ現像密着性に優れるものであった。また感光性樹脂組成物におけるアルカリ可溶性樹脂として、カルド構造を含むカルボキシ基を有するエポキシ（メタ）アクリレート樹脂を用いた参考例１４は、参考例２に比べても現像密着性、現像耐性及び水染み発生抑制効果に優れていた。
また、実施例の中でも、参考例２、１１、１２、及び１３の比較から、光開始剤として、オキシムエステル系光開始剤を用いた参考例は、現像耐性と水染み発生抑制効果が高くなることが明らかにされた。
【手続補正２０】
【補正対象書類名】明細書
【補正対象項目名】０２５３
【補正方法】変更
【補正の内容】
【０２５３】
また、表３及び表４より、ＰＧ５９に、黄色色材と、一般式（Ｉ）で表される構成単位を有する重合体である分散剤を組み合わせると、色再現域が広がり、ｙ＝０．５７０〜０．６２６の場合でも、ｘ＝０．２０５〜０．３２４の色度領域を表示可能であり、更にｙ＝０．６５９もの色度領域を表示可能でありながら、表示不良の発生が抑制され、高輝度な着色層を形成可能であることが明らかにされた。
また、表５の参考例２７においては、ＰＧ５９と黄色色材とに、更にＰＧ５８を組み合わせると、緑色色材としてＰＧ５９を単独で用いた参考例２６や、ＰＧ５８とＹ１３８とを組み合わせた比較例１０に比べて、前記Ｐ／Ｖ比を低減しながら、更に輝度が向上することも明らかにされた。参考例２８においては、緑色色材としてＰＧ５９とＰＧ５８とに、黄色色材としてＰＹ１３８とＰＹ１５０とを組み合わせると、更に前記Ｐ／Ｖ比を低減可能であることも明らかにされた。
また、表６の参考例３０においては、ＰＧ５９と黄色色材とに、更にＰＧ７を組み合わせると、ＰＧ５８とＹ１３８とを組み合わせた比較例１１に比べて、前記Ｐ／Ｖ比を低減でき、且つ輝度も向上できることが明らかにされた。参考例３１においては、緑色色材としてＰＧ５９とＰＧ７とに、黄色色材としてＰＹ１３８とＰＹ１５０とを組み合わせると、更に前記Ｐ／Ｖ比を低減可能であることも明らかにされた。
一方、比較例１に示されるようにＰＧ５８を用いると、ｙ＝０．５７０の時に、ｘ＝０．２６０の領域を表示できるものの、表示不良が生じ、またＰＧ５９を用いた場合に比べて輝度が劣っていた。また、現像残渣も悪かった。また、比較例２及び３に示されるようにＰＧ７やＰＧ３６を用いると、ｙ＝０．５７０の時に、ｘ＝０．２６０の領域を表示できるものの、輝度が低いものであった。また、一般式（Ｉ）で表される構成単位を有する重合体である分散剤を組み合わせても分散性が悪いため、コントラストが低く、溶剤再溶解性、現像残渣も劣るものであった。
また、一方、ＰＧ５９に、ウレタン系分散剤や、ポリエステル系分散剤を組み合わせた比較例４〜５のカラーフィルタ用感光性着色樹脂組成物は、分散性に劣るため、実施例、参考例に比べて輝度が低くなり、また、コントラストが低く、溶剤再溶解性、現像残渣も劣るものであった。
【手続補正２１】
【補正対象書類名】明細書
【補正対象項目名】０２５４
【補正方法】変更
【補正の内容】
【０２５４】
また、表７及び表８の結果から、中でも、黄色色材として、前記一般式（ｉ）で表されるアゾ化合物及びそれの互変異性構造のアゾ化合物のモノ、ジ、トリおよびテトラアニオンからなる群から選択される少なくとも１種のアニオンと少なくとも２種の金属イオンを含む黄色色材を用いた場合には、輝度が向上し、更にコントラストが向上することが明らかにされた。